이러한 단점을 보완하기 위해 통상적으로 무기 필러를 사용하며 여기에는 석재 및 골재와 탄산칼슘, 실리카, 탈크 등의 충전제가 많이 사용되고 있으며 경도, 침입도, 연화점 등은 상승하나 신도, 접착 특성은 저하되는 경향을 보인다.아울러, 한국특허 제0332632호에서는 중량으로 아스팔트 100부에 대해 (A) 스티렌-공액디엔 블록 공중합체 6 내지 40부, (B) 폐타이어 고무분말 4 내지 40부, (C) 폐스티로폼 0.01 내지 50부, (D) 가소제 또는 연화제 0 내지 100부, (E) 점착제 0.02 내지 5부, (F) 무기충전제 5 내지 100부를 포함하는 아스팔트 조인트 및 실란트 조성물을 개시하고 있다.또한, 한국 등록특허 제599586호에서는 실란 화합물을 용매로 사용하여 분자 내에 이중결합을 갖는 모노머를 중합하여 제조된 균열 보수제를 개시하고 있고, 한국 특허출원 제2001-0018526호 및 한국 등록특허 제0388810호는 아스팔트 실란트 조성물에 관한 것이다.그러나 상기 제품들은 국내 최근 기후로는 여름철에는 강한 자외선과 긴 장마로 인한 포장도로의 노후화가 증가하고 있는데, UV와 수분 노출에 대한 물성값을 언급하고 있지 않았기 때문에 UV와 수분의 장시간 노출되었을 경우 그 기능을 상실하여 포장도로의 파손을 더욱더 초래할 수도 있다.따라서, 현재 내열성, 내후성, 접착력, 저온유연성 및 감온성이 우수한 아스팔트 균열보수재에 대한 기술 개발이 필요한 실정이다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 국내 포장도로의 사용연수가 증가함에 따라 그 성능이 저하되어 파손이 증가하고, 파손이 생기지 않은 지역 또한 잠재적인 파손의 가능성은 높아지고 있다. 이러한 구간들은 지속적인 상태평가를 통해 파손상태를 평가하고 필요한 경우 적절한 보수 및 보강을 수행하여야 한다.포장도로 손상의 원인은 내적인 요인과 외적인 요인으로 구분하며 포장공법의 종류별로 설계특성, 시공특성 등에 따라 파손의 형상이 달리 나타나고, 포장이 놓인 위치 및 하중이 가해지는 위치에 따라 파손 위치가 구분된다. 내적 요인으로는 포장단면의 부족, 재료의 불량, 배합설계불량 등이 있고 외적 요인으로는 차량하중과다, 환경하중, 시공불량 등이 해당된다. 또한, 포장도로는 지반의 특성, 지세, 강우, 기온의 변화, 강우량 등의 환경적인 요인과 교통량, 중차량 구성비 등 교통 특성에 따라서도 매우 다양한 문제를 유발시킴. 따라서 도로 이용자에게 쾌적하고 안전한 도로를 지속적으로 제공하기 위해서는 도로포장 유지관리 실무자가 도로 포장의 파손 원인을 파악하고, 파손 원인에 따라 적절한 보수를 적절한 시기에 수행하여 포장도로의 상태를 양호하게 유지해야 한다.아스팔트 포장도로 수명 감소의 원인으로는 아스팔트는 자외선 혹은 햇볕에 대한 저항성이 떨어져 아스팔트가 자외선에 의해 산화되어 유연성을 상실하게 되는데 유연성은 아스팔트 포장도로가 하중을 견디거나 탄성을 유지하는 중요한 인자인데, 이를 상실하게 되면 차량의 빈번한 통행과 직사광선 및 우수과 같은 산화작용으로 포장도로 균열발생의 원인이 되며 이러한 균열로 말미암아 물의 침투를 방치하게 되며 침투된 물에 의하여 기반의 연약화를 가져오게 되어 포장도로의 수명을 저감하게 된다.또한, 일반적으로 아스팔트/콘크리트 포장도로는 온도 변화에 따른 수축/팽창에 의하여 미세균열이 발생되며, 발생된 균열에 우수(雨水)가 침투하여 노상층의 부분 침하를 초래하여 차량 통행에 의한 압력을 받을시 노상층에 발생한 침하에 의해 다시 기존 포장층으로 균열이 진행하는 형태로 균열이 커지게 된다.따라서 이를 극복하기 위해서 종래의 포장도로 보수 방법으로는 아스팔트 덧씌우기(팻칭)이나 아스팔트 재생포장공법으로 90년대 후반까지 대부분 적용해온 포장도로의 유지보수 공법이며, 포장도로가 이미 많이 훼손된 상태에서만 가능한 치료적인 보수공법으로써 포장도로 보수의 비용절감과 시공의 신속성을 고려하지 않은 공법이다.에폭시계 균열 보수제는 70시간 이상 장시간 소요 및 숙련 기술 필요하고, 미세균열의 침투성을 높이기 위해 용제량 증가로 인해 접착력 저하로 그 기능을 상실하게 된다. 진행성 균열에 대해서는 에폭시계 균열 보수제의 변형량이 2% 정도로 인해 신축성이 없어 보수한 균열 부근에 새로운 균열 발생하여 하자가 발생하는 단점이 있다.포대 아스콘은 시공 즉시 교통 개방 및 시공 용이하나, 포장도로 표면과의 접착력 저하로 인해 우수(雨水) 혹은 동결융해로 인해 균열이 확대되어 포장층을 더 파손시킬 우려있고(팟홀발생), 균열 추종성이 없어 새로운 균열 발생하여 포장도로의 유지보수 기능을 발휘할 수 없다.따라서 자외선, 온도변화에 따른 수축/팽창 및 우수등에 내구성이 취약한 포장도로에 내구성 향상을 위한 환경친화적인 일액형 가열식 아스팔트계 실란트를 주입 및 포설함으로써 포장도로의 균열 초기인 미세균열 발생 시점에서 적용하는 예방적인 재료가 절실히 요구되고 있다.예를 들어, 일본국 특개소 57-98559호에는 아스팔트 개질용 고무 첨가제로 방향족계 및/또는 나프텐계 오일(또는 광유) 및 열가소성 고무를 함유한 아스팔트를 소개하였다. 광유는 아스팔트에 가소 효과를 주고 열가소성 고무는 연화점을 상승 시키고 강인성을 부여하나 압축강도 및 인장강도 등의 기계적 강도와 원상 회복성을 높이기 위해서는 많은 양의 고무를 필요로 하는 단점이 있다.일본국 특개소 57-139143호에서는 역청(즉, 아스팔트) 물질에 공액디엔 및 비닐방향족 탄화수소로 이루어진 블록 공중합체(SBS, SIS, SEBS 등을 말함)와 분자중에 질소와 황원자를 포함하는 안정제와 여러 가지 다른 안정제 및 라디칼 중합방지제를 첨가한 조성물을 소개한 바 있다.또한, 미국특허 4,485,201호에는 아스팔트에 분말고무 및 스티렌-부타디엔 블록 공중합체를 주성분으로 하는 블렌드에 내열성 산화방지제, 점착성 부여제(tackifying agent), 가소제 또는 연화제로서 공정유(processing oil)를 첨가하여 149 에서 204 사이에서 혼합하는 방법을 기술하고 있다.이 조성물은 고온에서 응집력과 접착력이 높고 고온 및 저온에서 유연성이 크며 우수한 탄성을 갖고 균열 채움제(crack sealer), 콘크리트 조인트 실러 필러(concrete joint sealer filler) 및 건축재료의 도포 실란트로 사용할 수 있다고 설명하였다.그러나, 상기 제품은 침입도(콘)가 60이나 흐름(또는 연화점)이 60에서 20로 건물의 옥상 방수재 및 도로포장의 균열 보수제 등으로는 하절기에 흐름 및 소성변형이 일어나는 단점과 도로 보수재로서는 차량의 바퀴 및 보행자의 신발에 묻어나는 단점이 발생할 수 있다.일반적으로 우리나라의 하절기에 도로 및 옥상의 표면 온도는 재질 및 색상에 따라 차이가 나지만 60이상 올라갈 수 있다.